도 6 에 도시 된 마그네슘 판 은 1 . 5 mm 의 두께 를 갖 도록 형성 되 며 , 본 발명 에 의한 맞대 기 용접 방법 에 따라 레이저 출력 을 1 . 5 kW , 용접 속도 를 3 m / min , 보호 가스 로 20 ℓ/ min 유량 의 아르곤가스 를 사용 하 여 용접 한 것 이 다 . 이 와 같이 본 발명 에 의한 용접 방법 을 따라 용접 을 하 면 , 용접부 기공 및 균열 발생 이 없 고 용융물 부족 이나 언더컷 이 없 는 양호 한 용접 제품 을 얻 을 수 있 게 된다 .